(57)【要約】【課題】  耐酸性、耐擦り傷性、耐久性に優れた塗膜を形成でき、リコート密着性、貯蔵安定性に優れる熱硬化性塗料組成物を提供する。【解決手段】（Ａ）水酸基価が２０〜２００ｍｇＫＯＨ／ｇ、酸価が５〜５０ｍｇＫＯＨ／ｇの水酸基とカルボキシル基を有するビニル共重合体と、（Ｂ）（ｂ１）１分子中に３個以上のイソシアネート基を有する脂肪族系ポリイソシアネート化合物と、（ｂ２）１分子中に３個以上のイソシアネート基を有する芳香族系及び／または脂環族系ポリイソシアネート化合物からなり、固形分の質量比が２０／８０〜８０／２０であるイソシアネート化合物を、（ｂ３）複素環式化合物と（ｂ４）活性メチレン化合物からなり、モル比が５０／５０〜９０／１０であるブロック剤でブロックしたブロックイソシアネート化合物を含有し、（Ａ）成分の水酸基と（Ｂ）成分のブロックされたイソシアネート基のモル比を1／２〜２／１にする。【選択図】  なし【特許請求の範囲】
【請求項１】
（Ａ）水酸基価が２０〜２００ｍｇＫＯＨ／ｇで、酸価が５〜５０ｍｇＫＯＨ／ｇである水酸基とカルボキシル基を有するビニル共重合体、及び（Ｂ）ブロックイソシアネート化合物を必須成分として含有する熱硬化性塗料組成物であって、
（Ｂ）成分のブロックイソシアネート化合物のイソシアネート化合物が、（ｂ１）１分子中に３個以上のイソシアネート基を有する脂肪族系ポリイソシアネート化合物、および、（ｂ２）１分子中に３個以上のイソシアネート基を有する芳香族系および／または脂環族系ポリイソシアネート化合物からなり、さらに前記イソシアネート化合物をブロックするブロック剤が、（ｂ３）複素環式化合物および（ｂ４）活性メチレン化合物であって、ポリイソシアネート化合物（ｂ１）と（ｂ２）との固形分の質量比が２０／８０〜８０／２０であり、ブロック剤（ｂ３）と（ｂ４）とのモル比が、５０／５０〜９０／１０であり、（Ａ）成分の水酸基とカルボキシル基とを有するビニル共重合体の水酸基と（Ｂ）成分のブロックイソシアネート化合物のブロックされたイソシアネート基のモル比が、1／２〜２／１であることを特徴とする熱硬化性塗料組成物。
【請求項２】
（Ａ）の水酸基価が２０〜２００ｍｇＫＯＨ／ｇで、酸価が５〜５０ｍｇＫＯＨ／ｇである水酸基とカルボキシル基を有するビニル共重合体が、式（１）
【化１】
2005126649.tif 000014
（式中、Ｘは水素原子またはメチル基である。Ｒは炭素数３〜８のアルキレン基もしくはシクロアルキレン基である。）で表される構造単位を含む共重合体である請求項１に記載の熱硬化性塗料組成物。
【請求項３】
（Ａ）の水酸基とカルボキシル基とを有するビニル共重合体が、ラクトン変性ビニル共重合体であり、ラクトン変性によるグラフト鎖の数平均分子量が１００〜６００であり、１級の水酸基がラクトン変性によるグラフト鎖の末端に存在する請求項１に記載の熱硬化性塗料組成物。
【請求項４】
（ｂ１）が、１分子中に３個以上のイソシアネート基を有する脂肪族系イソシアネートのイソシアヌレート体、ビューレット体及びアダクト体、並びに２−イソシアナートエチル−２，６−ジイソシアナートカプロエートから選ばれる１種以上のポリイソシアネート化合物であり、（ｂ２）が、１分子中に３個以上のイソシアネート基を有する芳香族系および／または脂環族系イソシアネートのイソシアヌレート体、ビューレット体及びアダクト体から選ばれる１種以上のポリイソシアネート化合物である請求項１に記載の熱硬化性塗料組成物。
【請求項５】
（ｂ３）が、３，５−ジメチルピラゾール及び１，２，４−トリアゾールから選ばれる１種以上の複素環化合物、（ｂ４）が、マロン酸ジエチル及びアセト酢酸エチルから選ばれる１種以上の活性メチレン化合物である、請求項１又は３に記載の熱硬化性塗料組成物。
【発明の詳細な説明】
【技術分野】
【０００１】
本発明は耐酸性、耐擦り傷性および耐久性に優れた塗膜を形成することができ、しかも形成された塗膜とその塗膜の上に塗り重ねられた塗膜との密着性（以下、リコート密着性という）に優れ、自動車用上塗塗料として好適に利用することができる熱硬化性塗料組成物に関する。
【背景技術】
【０００２】
近年、自動車塗膜では酸性雨による雨じみや、洗車機等による擦り傷の発生が問題視されており、耐酸性、耐擦り傷性および耐久性に優れた塗料の開発が急務となっている。このような問題を解決するため、塗膜形成樹脂と硬化剤との架橋形式を複合化することにより塗膜の耐酸性を向上させた塗料組成物が提案されている。たとえば、硬化剤としてアゾール系ブロック剤でブロックしたブロックイソシアネートとアミノ樹脂を併用した熱硬化性組成物が提案されている（特許文献１）。しかし、この熱硬化性塗料組成物から得られる塗膜はアミノ樹脂の一種であるメラミン樹脂単独で硬化した塗膜よりは耐酸性に優れているが、メラミン樹脂を含んでいるため十分な耐酸性、耐擦り傷性を得ることができなかった。
また、メラミン樹脂を含まない架橋形式として、硬化剤がブロックイソシアネートと１，３，５-トリアジン-２，４，６-トリス−カルバミン酸エステルの併用タイプである熱硬化性塗料組成物が提案されている（特許文献２）。しかし、この熱硬化性塗料組成物から得られる塗膜は、耐酸性は良好であるが、トリアジン環を含有しているため耐擦り傷性が不十分であった。
【０００３】
また、１，２，４-トリアゾールと３，５-ジメチルピラゾール、及びその他のブロック剤でブロックしたブロックトポリイソシアネートを硬化剤とした一成分系ポリウレタン焼付組成物が提案されている（特許文献３）。しかし、この一成分系ポリウレタン焼付組成物から得られる塗膜は良好な焼付黄変性を示すが、１，２，４−トリアゾールの脱ブロック反応が３，５−ジメチルピラゾールより遅いため低温硬化性に問題があり、また、リコート密着性も不十分であった。
また、マロン酸ジエチルとその他のブロック剤でブロックしたブロックイソシアネートと加水分解性シリル基含有多価ヒドロキシ化合物、モノアルコールおよび／またはジオールを含む一液性熱硬化組成物が提案されている（特許文献４。）この一液性熱硬化組成物は低温硬化性、密着性、リコート性にすぐれているが、加水分解性シリル基間含有多価ヒドロキシ化合物を有しているため、貯蔵安定性が不十分であった。
【０００４】
また、酸価が４以下の水酸基含有アクリル系共重合体、脂肪族及び／または脂環式ブロックポリイソシアネート、有機スズ化合物及び／または有機亜鉛化合物からなる上塗り塗料から得られる塗膜が提案されている（特許文献５）。この上塗り塗料は仕上がり外観、耐候性、耐酸性に優れているが、酸価が４以下であるためリコート密着性が不十分であった。
また、ヒドロキシル基及びカルボキシル基を有する重合体及び活性メチレン系ブロック剤でブロックされたブロックイソシアネートを含有してなる塗料用樹脂組成物が提案されている（特許文献６）。しかし、この塗料用樹脂組成物は外観性、低温硬化性、耐候性、耐水性、耐溶剤性、再塗装性に優れた塗膜を形成できるが、活性メチレン系ブロック剤のみでブロックされているため貯蔵安定性に劣るという問題があった。
【０００５】
【特許文献１】特開平９−１６９９５０号公報
【特許文献２】特開２００２−８０７８１号公報
【特許文献３】特開平７−３０４８４３号公報
【特許文献４】特開平１０−２５１３７３号公報
【特許文献５】特開平９−１２５０００号公報
【特許文献６】特開２０００−３２７９９３号公報
【発明の開示】
【発明が解決しようとする課題】
【０００６】
本発明は耐酸性、耐擦り傷性および耐久性に優れた塗膜を形成することができ、しかもリコート密着性、貯蔵安定性に優れ、自動車用上塗塗料として好適に利用することができる熱硬化性塗料組成物を提供することを目的としてなされたものである。
【課題を解決するための手段】
【０００７】
本発明者らは上記従来の問題点を解決すべく種々の検討を重ねた結果、樹脂として水酸基とカルボキシル基とを有するビニル共重合体を用い、硬化剤として特定の脂肪族系ポリイソシアネート化合物と特定の芳香族系および／または脂環族系ポリイソシアネート化合物の混合物を複素環式化合物と活性メチレン化合物でブロックしたブロックイソシアネートを用いた塗料組成物が、耐酸性、耐擦り傷性および耐久性に優れた塗膜を形成することができ、しかもリコート密着性に優れ、自動車用上塗塗料として好適に利用することができる熱硬化性塗料組成物を提供することを見出し、これらの知見に基づいて本発明を完成させるに至った。
【０００８】
すなわち、本発明は、（Ａ）水酸基価が２０〜２００ｍｇＫＯＨ／ｇで、酸価が５〜５０ｍｇＫＯＨ／ｇである水酸基とカルボキシル基を有するビニル共重合体、及び（Ｂ）ブロックイソシアネート化合物を必須成分として含有する熱硬化性塗料組成物であって、（Ｂ）成分のブロックイソシアネート化合物のイソシアネート化合物が、（ｂ１）１分子中に３個以上のイソシアネート基を有する脂肪族系ポリイソシアネート化合物、および、（ｂ２）１分子中に３個以上のイソシアネート基を有する芳香族系および／または脂環族系ポリイソシアネート化合物からなり、さらに前記イソシアネート化合物をブロックするブロック剤が、（ｂ３）複素環式化合物および（ｂ４）活性メチレン化合物であって、ポリイソシアネート化合物（ｂ１）と（ｂ２）との固形分の質量比が２０／８０〜８０／２０であり、ブロック剤（ｂ３）と（ｂ４）とのモル比が、５０／５０〜９０／１０であり、（Ａ）成分の水酸基とカルボキシル基とを有するビニル共重合体の水酸基と（Ｂ）成分のブロックイソシアネート化合物のブロックされたイソシアネート基のモル比が、1／２〜２／１であることを特徴とする熱硬化性塗料組成物を提供する。
【０００９】
また、本発明は、上記熱硬化性塗料組成物において、（Ａ）の水酸基価が２０〜２００ｍｇＫＯＨ／ｇで、酸価が５〜５０ｍｇＫＯＨ／ｇである水酸基とカルボキシル基を有するビニル共重合体が、式（１）
【化２】
2005126649.tif 000002
（式中、Ｘは水素原子またはメチル基である。Ｒは炭素数３〜８のアルキレン基又はシクロアルキレン基である。）で表される構造単位を含む共重合体である熱硬化性塗料組成物を提供する。
【００１０】
また、本発明は、上記熱硬化性塗料組成物において、（Ａ）の水酸基とカルボキシル基とを有するビニル共重合体が、ラクトン変性ビニル共重合体であり、ラクトン変性によるグラフト鎖の数平均分子量が１００〜６００であり、１級の水酸基がラクトン変性によるグラフト鎖の末端に存在する熱硬化性塗料組成物を提供する。
また、本発明は、上記熱硬化性塗料組成物において、（ｂ１）が、１分子中に３個以上のイソシアネート基を有する脂肪族系イソシアネートのイソシアヌレート体、ビューレット体及びアダクト体、並びに２−イソシアナートエチル−２，６−ジイソシアナートカプロエートから選ばれる１種以上のポリイソシアネート化合物であり、（ｂ２）が、１分子中に３個以上のイソシアネート基を有する芳香族系および／または脂環族系イソシアネートのイソシアヌレート体、ビューレット体及びアダクト体から選ばれる１種以上のポリイソシアネート化合物である熱硬化性塗料組成物を提供する。
また、本発明は、上記熱硬化性塗料組成物において、（ｂ３）が、３，５−ジメチルピラゾール及び１，２，４−トリアゾールから選ばれる１種以上の複素環化合物、（ｂ４）が、マロン酸ジエチル及びアセト酢酸エチルから選ばれる１種以上の活性メチレン化合物である熱硬化性塗料組成物を提供する。
【発明の効果】
【００１１】
本発明の熱硬化性塗料組成物は、耐酸性、耐擦り傷性および耐久性に優れた塗膜を形成することができ、しかもリコート密着性、貯蔵安定性に優れている。
【発明を実施するための最良の形態】
【００１２】
本発明に用いられる酸価が５〜５０ｍｇＫＯＨ／ｇで、水酸基価が２０〜２００ｍｇＫＯＨ／ｇである水酸基とカルボキシル基とを有するビニル共重合体は、水酸基含有ビニル系単量体とカルボキシル基含有ビニル系単量体、及び必要に応じてその他のビニル系単量体とを共重合することにより得ることができる。
水酸基含有ビニル系単量体の具体的なものとしては、２−ヒドロキシエチル(メタ)アクリレート、３−ヒドロキシプロピル(メタ)アクリレート、および、一般式（１）で表される水酸基含有ビニル系単量体が挙げられる。
【００１３】
【化３】
2005126649.tif 000003
（式中、Ｘは、それぞれ水素原子またはメチル基である。Ｒは炭素数３〜８のアルキレン基又はシクロアルキレン基である。）
【００１４】
一般式（１）で表される水酸基含有ビニル系単量体の具体的なものとしては、(メタ)アクリル酸に、１，４−ブタンジオール、１，４−ヘキサンジオール、１，６−ヘキサンジオール、２，２−ジメチル−１，３−プロピオンジオール等のジオールを付加した単量体が挙げられる。これらの水酸基含有ビニル系単量体は１種単独で使用することもできるし、２種以上を組み合わせて使用することもできる。
また、水酸基とカルボキシル基とを有するビニル共重合体がラクトン変性ビニル共重合体である場合、そのラクトン変性ビニル共重合体を製造するために用いられる水酸基含有ビニル系単量体としては、３−ヒドロキシプロピル（メタ）アクリレート、４−ヒドロキシブチル（メタ）アクリレート、２−ヒドロキシエチル（メタ）アクリレート、３−ヒドロキシプロピル（メタ）アクリレート、４−ヒドロキシブチル（メタ）アクリレート等の水酸基含有ビニル系単量体にラクトン類が開環付加したラクトン変性ビニル系単量体が挙げられる。
【００１５】
上記ラクトン類として、例えば、ε−カプロラクトン、δ−バレロラクトン、γ−ブチロラクトン、β−プロピオンラクトンなどのラクトン類が挙げられる。
開環付加するラクトン量は前記水酸基含有ビニル系単量体１モルに対して１〜５モルを付加させることにより製造することができる。ラクトン変性によるグラフト鎖の数平均分子量は１００〜６００が好適である。ラクトン変性によるグラフト鎖の数平均分子量が１００以下では硬化塗膜の耐擦り傷性が低下し、ラクトン変性によるグラフト鎖の数平均分子量が６００以上では塗膜の耐溶剤性が低下する。ラクトン類は前記ビニル系単量体を変性してから、共重合しても、ビニル系単量体を共重合してから変性しても良い。ラクトン変性によるグラフト鎖の末端は、第１炭素原子に結合した水酸基である１級の水酸基であることが好ましい。
水酸基含有ビニル系単量体は、１種単独で使用することもできるし、２種以上を組み合わせて使用することもできる。
【００１６】
カルボキシル基含有ビニル系単量体の具体的なものとしてはアクリル酸、メタクリル酸などが挙げられる。カルボキシル基含有ビニル系単量体は、１種単独で使用することもできるし、２種以上を組み合わせて使用することもできる。
その他のビニル系単量体としては、メチル（メタ）アクリレート、エチル（メタ）アクリレート、ｎ−プロピル−（メタ）アクリレート、ｉ−プロピル−（メタ）アクリレート、ｎ−ブチル（メタ）アクリレート、ｉ−ブチル（メタ）アクリレート、ｔ−ブチル（メタ）アクリレート、ｎ−ペンチル（メタ）アクリレート、ｉ−ペンチル（メタ）アクリレート、２−メチル−ブチル（メタ）アクリレート、ｎ−ヘキシル（メタ）アクリレート、２−メチル−ペンチル（メタ）アクリレート、ｎ−ヘプチル（メタ）アクリレート、２−メチル−ヘキシル（メタ）アクリレート、ｎ−オクチル（メタ）アクリレート、２−エチルヘキシル（メタ）アクリレート、シクロヘキシル（メタ）アクリレート、ラウリル（メタ）アクリレート、イソボルニル（メタ）アクリレート等のアクリル酸またはメタクリル酸の炭素数１〜２４のアルキルエステルまたはシクロアルキルエステルなどが挙げられる。その他スチレン、α−メチルスチレン、β−メチルスチレン、ビニルトルエンなどのアルキルスチレンなどのスチレン類、アクリルニトリル、アクリルアミド、酢酸ビニル、グリシジル(メタ)アクリレート、α，β−不飽和カルボン酸とカージュラＥ１０(商品名、シェル石油化学)や、α-オレフィンエポキシドのようなモノエポキシ化合物との付加物等を挙げることができる。
その他のビニル系単量体は１種単独で使用することもできるし、２種以上を組み合わせて使用することもできる。
【００１７】
水酸基含有ビニル系単量体と、カルボキシル基含有ビニル系単量体と、その他のビニル系単量体の重合方法としては公知の方法を採用することができ、例えば、溶液重合、非水ディスパージョン重合、塊状重合、などの重合法を採用することができ、特に溶液重合が好ましい。
（Ａ）成分のビニル共重合体の樹脂酸価は５〜５０ｍｇＫＯＨ／ｇであり、好ましくは、５〜３０ｍｇＫＯＨ／ｇ、さらに好ましくは５〜２０ｍｇＫＯＨ／ｇである。樹脂酸価が５ｍｇＫＯＨ／ｇ以下ではリコート密着性が不十分であり、樹脂酸価が５０ｍｇＫＯＨ／ｇ以上では塗料の安定性が低下する。
【００１８】
（Ａ）成分のビニル共重合体の水酸基価は２０〜２００ｍｇＫＯＨ／ｇ、好ましくは、４０〜１６０ｍｇＫＯＨ／ｇである。水酸基価が２０ｍｇＫＯＨ／ｇ未満の場合、硬化塗膜の耐溶剤性が低下し、２００ｍｇＫＯＨ／ｇを越える場合、硬化塗膜の耐候性が低下するので好ましくない。
ラクトン変性によるグラフト鎖の末端にある１級の水酸基による水酸基価は、２０〜２００ｍｇＫＯＨ／ｇが好ましく、特に４０〜１６０ｍｇＫＯＨ／ｇが好ましい。
本発明において（Ａ）成分のビニル共重合体を製造するために用いられる各種単量体の使用割合は、通常、水酸基含有ビニル系単量体の使用割合が５〜７０質量％、好ましくは１０〜６５質量％と、カルボキシル基含有ビニル系単量体の使用割合が０．５〜７.０質量％、好ましくは０.６〜３.０質量％と、その他のビニル系単量体の使用割合が９４.５〜２３質量％、好ましくは８９.４〜３２質量％である。
なお、その他のビニル系単量体としては、炭素数１〜２０、好ましくは１〜１０、特に好ましくは１〜７のアルキルアルコールのメタクリル酸又はアクリル酸のエステルを全単量体の合計量の１０〜９０質量％、スチレン類を全体量体の合計量の５〜２０質量％、及びその他の単量体を全体量体の合計量の０〜１０質量％の組み合わせが好ましい。
（Ａ）成分のビニル共重合体の重量平均分子量は３０００〜３００００であり、好ましくは４０００〜２００００である。
【００１９】
（Ｂ）のブロックイソシアネート化合物である（ｂ１）１分子中に３個以上のイソシアネート基を有する脂肪族系ポリイソシアネート化合物としては、ヘキサメチレンジイソシアネートのイソシアヌレート体、ヘキサメチレンジイソシアネートのビューレット体、ヘキサメチレンジイソシアネートのアダクト体、２−イソシアナートエチル−２，６−ジイソシアナートカプロエートなどが好ましく、これらから選ばれる１種以上のイソシアネート化合物を使用することができる。
【００２０】
（Ｂ）のブロックイソシアネート化合物である（ｂ２）１分子中に３個以上のイソシアネート基を有する芳香族系ポリイソシアネート化合物としては、テトラメチルキシレンジイソシアネートのイソシアヌレート体、テトラメチルキシレンジイソシアネートのビューレット体、テトラメチルキシレンジイソシアネートのアダクト体などが好ましい。脂環族系ポリイソシアネート化合物としては、イソホロンジイソシアネートのイソシアヌレート体、イソホロンジイソシアネートのビューレット体、イソホロンジイソシアネートのアダクト体、１，３−ビス（イソシアナートメチル）シクロヘキサンのイソシアヌレート体、１，３−ビス（イソシアナートメチル）シクロヘキサンのビューレット体、１，３−ビス（イソシアナートメチル）シクロヘキサンのアダクト体、１，４−ビス−(イソシアナートメチル)-シクロヘキサンのイソシアヌレート体、１，４−ビス−(イソシアナートメチル)-シクロヘキサンのビューレット体、１，４−ビス−(イソシアナートメチル)-シクロヘキサンのアダクト体、ビス(４−イソシアナートシクロヘキシル)メタンのイソシアヌレート体、ビス(４−イソシアナートシクロヘキシル)メタンのビューレット体、ビス(４−イソシアナートシクロヘキシル)メタンのアダクト体などが好ましく、これらから選ばれる１種以上のポリイソシアネート化合物を使用することができる。
【００２１】
（Ｂ）のブロックイソシアネート化合物のブロック剤である（ｂ３）の複素環式化合物としては、ピラゾール、３，５−ジメチルピラゾール、３−メチルピラゾール、４−ベンジル−３，５−ジメチルピラゾール、４−ブロモ−３，５−ジメチルピラゾール、３−メチル−５−フェニルピラゾール等のピラゾールまたはピラゾール誘導体、イミダゾール、ベンズイミダゾール、２−メチルイミダゾール、２−エチルイミダゾール等のイミダゾールまたはイミダゾール誘導体、１，２，４−トリアゾールなどが好ましい。（ｂ３）の複素環式化合物は、１種単独で使用することもできるし、２種以上を組み合わせて使用することもできる。
【００２２】
（Ｂ）のブロックイソシアネート化合物のブロック剤である（ｂ４）の活性メチレン化合物としては、マロン酸ジメチル、マロン酸ジエチル、マロン酸ジプロピル、マロン酸ジイソプロピル、マロン酸ジブチル、マロン酸メチルエチルエステル、マロン酸メチルプロピルエステル、マロン酸メチルブチルエステル、マロン酸エチルプロピルエステル、マロン酸エチルブチルエステルなどのマロン酸エステル、アセト酢酸メチル、アセト酢酸エチル、アセト酢酸プロピル、アセト酢酸イソプロピル、アセト酢酸ブチルなどのアセト酢酸エステルが好ましい。（ｂ４）の活性メチレン化合物は、１種単独で使用することもできるし、２種以上を組み合わせて使用することもできる。
【００２３】
上記のブロックイソシアネート化合物（ｂ１）および（ｂ２）に対して、ブロック剤（ｂ３）および（ｂ４）によってブロックがなされる場合には、イソシアネート基とブロック剤の当量比が０．９５：１．０〜１．１:１．０になるように行い、ポリイソシアネートのイソシアネート基の少なくとも９５％、好ましくは全イソシアネート基がブロックされる。
通常ブロック化反応は、５０〜１００℃の温度で行なわれる。ブロック化反応には触媒を使用することができる。触媒としては、例えば、ナトリウムメチラート、ナトリウムエチラート、ナトリウムフェノラート、カリウムメチラート等の金属アルコラート、テトラメチルアンモニウム、テトラエチルアンモニウム、テトラブチルアンモニウム等のテトラアルキルアンモニウムのハイドロオキサイドや、その酢酸塩、オクチル酸塩、ミリスチン酸塩、安息香酸塩等の有機弱酸塩、酢酸、カプロン酸、オクチル酸、ミリスチン酸等のアルキルカルボン酸のアルカリ金属塩、及び、上記アルキルカルボン酸のスズ、亜鉛、鉛等の金属塩、ヘキサメチレンジシラン等のアミノアシル基含有化合物、リチウム、ナトリウム、カリウム等のアルカリ金属の水酸化物等が挙げられる。触媒は、１種単独で使用することもできるし、２種以上を組み合わせて使用することもできる。
【００２４】
ブロックイソシアネート化合物（ｂ１）と（ｂ２）の質量比は２０／８０〜８０／２０が好ましく、より好ましくは３０／７０〜８０／２０、さらに好ましくは４０／６０〜８０／２０である。（ｂ１）の（ｂ２）に対する質量比が２０／８０より小さい場合には、塗膜の硬度が不十分であり、８０／２０より大きい場合には、塗膜の耐擦り傷性が不十分である。
ブロックイソシアネート化合物のブロック剤である（ｂ３）と（ｂ４）のモル比は５０／５０〜９０／１０が好ましく、より好ましくは６０／４０〜９０／１０、さらに好ましくは６０／４０〜８０／２０である。（ｂ３）の（ｂ４）に対するモル比が５０／５０より小さい場合には、硬化性、塗膜の耐ガソリン性が不十分であり、９０／１０より大きい場合には、リコート密着性は不十分である。
【００２５】
（Ａ）成分の水酸基とカルボキシル基とを有するビニル共重合体の水酸基と（Ｂ）成分のブロックイソシアネート化合物のブロックされたイソシアネート基のモル比は、1／２〜２／１であるが、好ましくは１.２／２〜１.９／１である。
本発明の熱硬化性塗料組成物には、上記成分以外に、ブロックされたイソシアネート基の脱ブロック化触媒およびイソシアネート基の架橋反応触媒を配合することができる。例えば、ジブチルスズジラウレート、オクチル酸スズ、テトラ−ｎ−ブチル−１，３−ジアセチルオキシジスタノキサン、ジブチルスズ脂肪酸塩類、ジブチルスズビスマレイン酸モノアルキルエステル塩類、ジブチルスズジアセテート、ジブチルスズ脂肪酸塩オキサイド類、モノブチルスズ脂肪酸塩類、ビスマス−トリス(２−エチルヘキノール)、オクチル酸ビスマス、オクチル酸ジルコンなどが挙げられる。ブロックされたイソシアネート基の脱ブロック化触媒およびイソシアネート基の架橋反応触媒は、それぞれ１種又は２種以上を使用することができる。
【００２６】
また、本発明の熱硬化性塗料組成物には、上記成分以外に、ベンゾトリアゾール系紫外線吸収剤、トリアジン系紫外線吸収剤、シュウ酸アニリド系紫外線吸収剤等の紫外線吸収剤、ヒンダードアミン系光安定剤等の光安定剤、フェノール系酸化防止剤、ホスファイト系酸化防止剤、チオエーテル系酸化防止剤、亜リン酸エステル等の酸化防止剤、有機樹脂微粒子、脂肪酸アマイド系ワックス、ポリアマイド系ワックス、ポリエチレン系ワックス、酸化ポリエチレン系ワックス、シリカ、有機ベントナイト、尿素化合物系粘性調整剤等の粘性調整剤、シリコーン系表面調整剤、ビニル化合物系表面調整剤等の表面調整剤、シリコーン系消泡剤、ビニル化合物系消泡剤等の消泡剤、酸性リン酸エステル系硬化触媒やスルホン酸系等の硬化触媒、アセチルアセトン、ベンゾトリアゾール類等の金属キレート化剤、ＨＮ−１３０、ＨＮ−１５０、ＨＮ−３００Ｐ（日本ヒドラジン工業（株）製、商品名）等のポリウレタン樹脂安定化剤、等の添加剤を適宜配合することができる。
【００２７】
また、着色顔料として、酸化チタン、亜鉛華、黄色酸化鉄、赤色酸化鉄、カーボンブラック等の無機系着色顔料、フタロシアニンブルー、スレンブルー、フタロシアニングリーン、不溶性アゾ、溶性アゾ、ペリレン、キナクリドンレッド、チオインジゴレッド、ジオキサジンバイオレット、アンスラピリミジンイエロー、キノフタロンイエロー、ベンジジンイエロー等の有機系着色顔料、光輝材としてアルミニウム粉、ニッケル粉、パールマイカ粉、着色アルミニウムフレーク顔料、金属酸化物被覆アルミニウムフレーク顔料、蒸着アルミニウムフレーク顔料、金属酸化物被覆マイカ顔料、金属酸化物被覆合成マイカ顔料、金属酸化物被覆アルミナフレーク顔料、金属酸化物被覆シリカフレーク顔料、金属酸化物被覆板状酸化鉄、ステンレスフレーク、金属チタンフレーク顔料、板状硫化モリブデン、板状塩化ビスマス、板状酸化鉄、およびコレステリツク液晶ポリマー等を配合することができる。また、体質顔料として、炭酸カルシウム、タルク、沈降性硫酸バリウム等を配合することができる。これらの顔料は、１種単独で用いてもよいし、２種以上を組み合わせてもよい。
【００２８】
さらに、本発明の熱硬化性塗料組成物には、有機溶剤を配合することができる。有機溶剤の具体例としては、例えば、トルエン、キシレン、エチルベンゼン、芳香族石油ナフサ、ソルベッソ＃１００（エクソン化学（株）登録商標）、ソルベッソ＃１５０（エクソン化学（株）登録商標）等の芳香族炭化水素、ヘキサン、ヘプタン、オクタン等の脂肪族炭化水素、シクロヘキサン等の脂環式炭化水素、ジオキサン、テトラヒドロフラン等のエーテル類、メタノール、エタノール、ｎ−プロパノール、イソプロパノール、ｎ−ブタノール、イソブタノール、第２ブタノール、２−エチルヘキサノール、メチルイソブチルカルビノール等のアルコール類、ブチルセロソルブ、３−メトキシブタノール、３−メチル−３−メトキシブタノール、メチルカルビトール、カルビトール、ブチルカルビトール、プロピレングリコールモノメチルエーテル、ジプロピレングリコールモノメチルエーテル等のエーテルアルコール類、酢酸メチル、酢酸エチル、酢酸ｎ−プロピル、酢酸イソプロピル、酢酸ｎ−ブチル、酢酸イソブチル、酢酸プロピレングリコールモノメチルエーテル、酢酸メトキシブチル、プロピオン酸ｎ−ブチル、プロピオン酸ｎ−ペンチル等のエステルおよびエーテルエステル類、アセトン、メチルエチルケトン、メチルイソブチルケトン、メチルｎ−アミルケトン、シクロヘキサノン、イソホロン、メチルイソアミルケトン、エチルｎ−ブチルケトン、エチルｎ−ブチルケトン、エチルｎ−アミルケトン、ジイソブチルケトン、ジエチルケトン、メチルプロピルケトン、ジイソプロピルケトン等のケトン類、ジメチルスルホキシド、Ｎ，Ｎ−ジメチルホルムアミド等が挙げられる。有機溶剤は、１種単独で用いてもよいし、２種以上を組み合わせてもよい。
【００２９】
また、本発明の熱硬化性塗料組成物には水に分散して、水分散体として用いることもできる。
本発明の熱硬化性樹脂組成は(Ａ)成分、（Ｂ）成分、および必要により配合する他の成分を前記配合量となるような配合割合で配合し、通常の塗料の混合手段を用いて常法により混合することにより製造することができる。
本発明の熱硬化性塗料組成物は、金属素材、樹脂素材等の被塗物に塗布する上塗り塗料として用いることができる。本発明の熱硬化性塗料組成物は、被塗物上に上塗り塗料としてそのまま塗布されるか、あるいは、下塗り、中塗り塗膜上に塗布される。塗布仕様としては、単独での１コート塗装、ベースコートとの組み合わせでの２コート塗装、３コート塗装、あるいは、通常の上塗り塗膜上のオーバーコート塗装が可能である。組み合わせるベースコートに使用する塗料としては、アクリル樹脂系やポリエステル樹脂系（アルキッド樹脂系を含む）の溶剤系塗料、溶剤系ハイソリッド塗料、水系塗料等のいずれの形態の塗料でも用いることができる。本発明の熱硬化性塗料組成物は、クリヤー塗料として、また顔料あるいは光輝材を含むエナメル塗料として使用することができる。
なお、リコート用のベースコートに使用する塗料としては、上記のベースコートに使用する塗料と同様なものが挙げられる。
【００３０】
塗装膜厚は乾燥膜厚で１０〜６０μｍ程度とするのが好ましく、塗膜を硬化させるための焼付条件は温度が約１００〜１８０℃、時間が１０〜１２０分程度とするのが好ましい。
本発明の熱硬化性塗料組成物は、通常の塗装方法、例えば、エアースプレー、エアーレススプレー、静電塗装、浸漬塗装等により、前記乾燥膜厚となるように塗装し、前記焼付条件で硬化塗膜を形成することができる。
【実施例】
【００３１】
以下に、実施例及び比較例をあげて本発明をより詳細に説明する。なお、特に明記しない限り「部」および「％」は、それぞ「質量部」および「質量％」を意味する。
製造例１〜９（水酸基とカルボキシル基とを有するビニル共重合体Ａ−１〜９）
温度計、攪拌機、還流冷却機、滴下ロートを取り付けた４つ口フラスコにそれぞれ表１及び表２に記載した量のキシレンを仕込み１４０℃に昇温した。続いて、表１及び表２に記載したビニル系単量体および重合開始剤混合物を滴下ロートより２時間かけて滴下した。滴下終了後、１時間還流温度を保ち内容物を１００℃まで冷却した。１００℃まで冷却後、表１及び表２記載の重合開始剤を３０分間で滴下した。その後１００℃の温度で３時間保ったところで重合反応を終了し、それぞれ表１及び表２に記載の特性を有する水酸基とカルボキシル基とを有するビニル共重合体Ａ−１〜９
の溶液を得た。
【００３２】
【表１】
2005126649.tif 000004
【００３３】
【表２】
2005126649.tif 000005
【００３４】
＊１  プラクセルＦＭ−４：ダイセル化学工業（株）製、ヒドロキシエチルメタクリレート１モルにε−カプロラクトンが４モル付加したモノマー。
＊２  ｔ−ブチルペルオキシベンゾエート：日本油脂（株）製、商品名「パーブチルＺ」
【００３５】
製造例１０〜２０（ブロックイソシアネートＢ−１〜５、Ｃ−１〜６）
温度計、還流冷却器、攪拌機を取り付けた反応器に、表３及び表４に記載したキシレン、イソシアネート、ブロック剤を仕込み、攪拌状態で表３及び表４に記載した触媒を加え、１００℃に昇温した。１００℃で３時間保ち、ＩＲでイソシアネート基が消失しているのを確認した後、トルエンをソルベッソ＃１００と置換しながら脱溶剤し、表３及び表４に記載の特性を有するブロックイソシアネートＢ−１〜５、Ｃ１〜６を得た。
【００３６】
【表３】
2005126649.tif 000006
【００３７】
【表４】
2005126649.tif 000007
【００３８】
＊３  デスモジュールＮ３２００:住友バイエルウレタン(株)製、固形分＝１００％、ＮＣＯ（％）＝２３．０
＊４  デスモジュールＺ４４７０ＳＮ:住友バイエルウレタン(株)製、固形分＝７０％、ＮＣＯ（％）＝１１．８
＊５  ３，５−ジメチルピラゾール：和光純薬（株）製
＊６  マロン酸ジエチル:和光純薬（株）製
＊７  ナトリウムメチラート:和光純薬（株）製
【００３９】
（実施例１〜１３ 及び比較例１〜１２）
ａ）クリヤー塗料の作成   
表５〜表８に示す組成のクリヤー塗料を作成し、このクリヤー用塗料をソルベッソ＃１００／n−ブタノール＝９０／１０（重量比）の組成のシンナーにて２５秒（フォードカップ＃４／２０℃）に粘度調整した。この塗料を下記方法により塗装して塗膜を形成させ、塗膜性能を試験した。
【００４０】
【表５】
2005126649.tif 000008
【００４１】
【表６】
2005126649.tif 000009
【００４２】
【表７】
2005126649.tif 000010
【００４３】
【表８】
2005126649.tif 000011
【００４４】
＊８  チヌビン３８４：ベンゾトリアゾール系紫外線吸収剤、チバガイギー社製
＊９  チヌビン２９２：ヒンダードアミン系ラジカル捕捉剤、チバガイギー社製
＊１０  ＢＹＫ３０６：レベリング剤、ビックケミー社製
＊１１  ソルベッソ１００：芳香族炭化水素、エクソン化学(株)製
【００４５】
（ｂ）塗膜の形成
リン酸亜鉛処理軟鋼板にカチオン電着塗料として、日本油脂ＢＡＳＦコーティングス（株）製「アクアＮｏ．４２００」を、乾燥膜厚２０μｍとなるように電着塗装し、１７５℃で２５分間焼き付け、さらに中塗塗料として日本油脂ＢＡＳＦコーティングス（株）製「ハイエピコＮｏ．５６０シーラー」を、乾燥膜厚４０μｍとなるようにエアースプレー塗装し、１４０℃で３０分間焼き付け、中塗り塗装板を得た。この中塗り塗装板に、水系ベースコート塗料として、日本油脂ＢＡＳＦコーティングス（株）製「アクアＢＣ−３  ブラック」を、乾燥膜厚１５μｍとなるようにエアースプレー塗装し、８０℃で１０分間フラッシュ後、ａ）で示した各クリヤー塗料を乾燥膜厚４０μｍとなるようにエアースプレー塗装し、１４０℃で３０分間焼き付けた。得られた各試験板の塗膜性能評価試験を行った。その結果を表９〜表１０に示す。
【００４６】
【表９】
2005126649.tif 000012
【００４７】
【表１０】
2005126649.tif 000013
【００４８】
塗膜性能評価方法
（１）耐酸性：４０％硫酸水溶液０．２ｍｌを試験板にスポット状に乗せた後６０℃で１５分間加熱し、その後水洗いしてシミ跡の発生度合いを目視観察した。
○：塗膜にほとんど変化が見られない。
△：わずかに水シミ跡が見られる。
×：著しい水シミ跡が見られる。
【００４９】
（２）耐擦り傷性：試験板上に泥水（ＪＩＳ  Ｚ−８９０１−８４  ８種ダスト／水／中性洗剤＝１０／９９／１重量比で混合したもの）をハケで塗布後、自動車用洗車機にて洗車ブラシを１５０ｒｐｍで１０秒間回転させ、試験板を流水にて洗浄する。以上の操作を２回繰り返した後、試験板表面の擦り傷の程度を色彩色差計（ＣＲ−３３１ミノルタカメラ（株）製）によりＬ＊値を測定した。次式によりΔＬ＊値を算出し、その値から耐擦り傷性を評価した。                                                          
ΔＬ＊ 値＝試験後のＬ＊ 値−試験前のＬ＊値
◎：ΔＬ＊ 値が２未満。
○：ΔＬ＊ 値が２以上３未満。
△：ΔＬ＊ 値が３以上４未満。
×：ΔＬ＊ 値 が４以上。
【００５０】
（３）耐湿性：試験板を温度５０±１℃、相対湿度９８％以上の密閉容器に１２０時間入れた後の膨れを目視観察した。
○：塗膜にほとんど変化が見られない。
△：塗膜に膨れ（直径０．２ｍｍ以上）が見られる。
×：塗膜に膨れ（直径０．２ｍｍ以上）が多数見られる。
（４）耐ガソリン性：試験板をレギュラーガソリン中に２０℃で７時間浸漬後、塗面の状態を観察した。
○：異常なし
△：塗膜の膨潤がわずかに見られる。
×：塗膜の膨潤、変色ハガレが著しい。
【００５１】
（５）鉛筆硬度：ＪＩＳ  Ｋ５６００（１９９９）５．４試験機法により塗膜硬度を測定し、塗膜の擦り傷による評価を行った。  
○：ＨＢ以上
×：Ｂ以下
（６）リコート密着性：ベースコート用塗料とクリヤーコート用塗料とを前記塗装方法により塗装して得た試験板に、もう一度ベースコート用塗料とクリヤーコート用塗料とを同条件にて塗装焼付した後、ＪＩＳ
Ｋ−５４００（１９９０）８．５付着試験に従い、塗膜のハガレ状態を目視観察した。
○：異常なし
×：ハガレあり
（７）６０°鏡面光沢：ＪＩＳ  Ｋ−５６００（１９９９）  ４．７  の６０°鏡面光沢度による。
【００５２】
（８）促進耐候性：サンシャインカーボンアーク灯式（ＪＩＳ  Ｋ−５４００（１９９０）９．８．１）で試験板を３０００時間試験後の６０度光沢をＢＹＫ  ＭＩＣＲＯ−ＧＬＯＳＳ（ビックケミー社製）を使用して測定し、光沢保持率で評価した。
◎：光沢保持率が９５％を超える。
○：光沢保持率が９０〜９５％である。
×：光沢保持率が９０％未満である。
（９）貯蔵安定性：得られた熱硬化組成物を２５０ｍｌの容器に入れ４０℃の雰囲気で７日間保存した後、熱硬化組成物の増粘秒数を測定し、下記の基準で評価した。
〇：３秒未満。
△：３〜８秒。
×：８秒を超える。
【００５３】
実施例１〜１３は耐酸性、擦り傷性、耐候性、リコート密着性に優れた自動車用上塗塗料を示した。比較例１、２は水酸基とカルボキシル基とを有するビニル共重合体とブロックイソシアネートの比率が適切でないため、耐湿性、耐ガソリン性、耐候性が低下した。比較例３は活性メチレン化合物でブロックしたイソシアネート量が低かったためリコート密着性が低下した。比較例４は複素環化合物でブロックしたイソシアネート量が低かったため耐ガソリン性が低下した。比較例５は脂肪族系ポリイソシアネート化合物の量が高すぎたため鉛筆硬度が低下した。比較例６は芳香族系および／または脂環族系ポリイソシアネート化合物の量が高すぎたため耐擦り傷性が低下した。比較例７は複素環式化合物でブロックしたイソシアネート量が高すぎたためリコート密着性が低下した。比較例８は活性メチレンでブロックしたイソシアネート量が高すぎたため貯蔵安定性が低下した。比較例９は水酸基とカルボキシル基とを有するビニル共重合体の水酸基価が低すぎたため耐ガソリン性が低下した。比較例１０は水酸基とカルボキシル基とを有するビニル共重合体の水酸基が高すぎたため、耐候性が低下した。比較例１１は水酸基とカルボキシル基とを有するビニル共重合体の酸価が低すぎたためリコート密着性が低下した。比較例１２は水酸基とカルボキシル基とを有するビニル共重合体の酸価が高すぎため貯蔵安定性が低下した。
【産業上の利用可能性】
【００５４】
本発明の熱硬化性塗料組成物は、自動車塗装分野などの種々の塗装分野に利用できる。